(57)【要約】      （修正有）【課題】白衣等の上衣について、風合いや着心地を考慮しつつ、防しわ性に優れ、かつ、パッカリングを防止するために、衿部や縫製部等に好ましい厚みや幅の接着芯地を施した上衣を提供する。【解決手段】セルロース繊維を５０質量％以上含み、英式綿番手が１０〜３０番手であるセルロース系繊維を製織した織地からなる上衣１００であって、織地の目付量が１１０〜３１０ｇ／ｍ２であり、経密度が３０〜１４０本／２．５４ｃｍであり、緯密度が３０〜９０本／２．５４ｃｍであり、上衣の上衿１０、下衿２０の縫製部に、厚さ０．４〜０．８ｍｍの接着芯地を１０ｍｍ以上の幅で備える上衣とする。さらに、上前身頃のボタンホール部３０、下前身頃端部４０、バックシーム部５０、袖シーム部６０及び肩縫製部７０に接着芯地を備えてもよい。【選択図】図１
0003185927.tif 000002
【実用新案登録請求の範囲】
【請求項１】
セルロース繊維を５０質量％以上含み、英式綿番手が１０〜３０番手であるセルロース系繊維を製織した織地からなる上衣であって、
前記織地の目付量が１１０〜３１０ｇ／ｍ２であり、経密度が３０〜１４０本／２．５４ｃｍであり、緯密度が３０〜９０本／２．５４ｃｍであり、
前記上衣の上衿、下衿の縫製部に、厚さ０．４〜０．８ｍｍの接着芯地を１０ｍｍ以上の幅で備えることを特徴とする上衣。
【請求項２】
前記上衿及び下衿の全域に接着芯地を備えることを特徴とする請求項１に記載の上衣。
【請求項３】
前記上衣の前身頃のボタンホール部に上前身頃フロントラインから１０〜５０ｍｍの範囲の幅で接着芯地を備え、下前身頃端部に下前身頃フロントラインから１０〜５０ｍｍの範囲の幅で接着芯地を備え、袖シーム部に１０〜５０ｍｍの範囲の幅で接着芯地を備えることを特徴とする請求項１又は２に記載の上衣。
【請求項４】
前記上衣の後身頃のバックシーム部に１０〜５０ｍｍの範囲の幅で接着芯地を備えることを特徴とする請求項１から３のいずれか１項に記載の上衣。
【請求項５】
前記上衣の肩縫製部に１０〜５０ｃｍの範囲の幅で接着芯地を備えることを特徴とする請求項１から４のいずれか１項に記載の上衣。
【請求項６】
前記接着芯地が、織地からなることを特徴とする請求項１から５のいずれか１項に記載の上衣。
【請求項７】
セルロース架橋剤による化学架橋結合を２〜１０質量％含むことを特徴とする請求項１から５のいずれか１項に記載の上衣。
【考案の詳細な説明】
【技術分野】
【０００１】
本考案は、衿部や縫製部等に接着芯地を備える上衣に関するものである。
【背景技術】
【０００２】
白衣のように頻繁に洗濯をする厚地織物からなる上衣は、しわやパッカリングが発生し易いという問題がある。したがって、白衣のような上衣については、ウォッシュアンドウェアー性（以下、「Ｗ＆Ｗ性」と略称する。）を高めるため、特に防しわ性やパッカリング防止について留意する必要がある。
【０００３】
一般的にパッカリングの発生を抑制するために、接着芯地が用いられている。例えば、特許文献１には、ドレスシャツの上衿に接着芯地を用いることが開示されている。
【０００４】
特許文献１で開示されたドレスシャツでは、ソフトな風合いを有し、型崩れやパッカリングの発生を抑制するために、接着芯地として衿羽根台芯及び衿羽根増芯という２枚の芯地を積層して接着している。しかし、２枚の芯地を用意して積層するのは煩雑であるし、また、一般的に接着芯地は風合いが硬くなることから、ドレスシャツの上衿には適しても、白衣のような上衣の全体に使用するにはあまり適さないと考えられる。
【先行技術文献】
【特許文献】
【０００５】
【特許文献１】特開平９−８７９１０
【考案の概要】
【考案が解決しようとする課題】
【０００６】
これらの実情に鑑み、本考案は、白衣等の上衣について、風合いや着心地を考慮しつつ、防しわ性に優れ、かつ、パッカリングを防止するために、衿部や縫製部等に好ましい厚みや幅の接着芯地を備える上衣を提供することを目的とする。
【課題を解決するための手段】
【０００７】
上記の目的を達成するために、本考案に係る上衣は、セルロース繊維を５０質量％以上含み、英式綿番手が１０〜３０番手であるセルロース系繊維を製織した織地からなる上衣であって、前記織地の目付量が１１０〜３１０ｇ／ｍ２であり、経密度が３０〜１４０本／２．５４ｃｍであり、緯密度が３０〜９０本／２．５４ｃｍであり、前記上衣の上衿、下衿の縫製部に、厚さ０．４〜０．８ｍｍの接着芯地を１０ｍｍ以上の幅で備えることを特徴とするものである。
【０００８】
ここで、上衿及び下衿の全域に接着芯地を備えることにしてもよい。さらに、前記上衣の上前身頃のボタンホール部に上前身頃フロントラインから１０〜５０ｍｍの範囲の幅で接着芯地を備え、下前身頃端部に下前身頃フロントラインから１０〜５０ｍｍの範囲の幅で接着芯地を備え、袖シーム部に１０〜５０ｍｍの範囲の幅で接着芯地を備えることにしてもよい。さらに、前記上衣の後身頃のバックシーム部に１０〜５０ｍｍの範囲の幅で接着芯地を備えることにしてもよく、肩縫製部に１０〜５０ｃｍの範囲の幅で接着芯地を備えることにしてもよい。
【０００９】
また、接着芯地が織地からなることにしたり、上衣に用いる織地はセルロース架橋剤による化学架橋結合を２〜１０質量％含むことにしてもよい。
【考案の効果】
【００１０】
本考案の上衣によれば、Ｗ＆Ｗ性に優れ、かつ、パッカリングを防止することができるという効果を奏する。また、上衣の種類や必要性に応じて、必要な箇所に接着芯地を備えることで、より効率的にパッカリングを防止することができる。
【図面の簡単な説明】
【００１１】
【図１】接着芯地を備えた上衣であり、（ａ）は前側から、（ｂ）は後側から見た図である。
【図２】接着芯地部分の断面図であり、（ａ）は前身頃等の例、（ｂ）は袖シーム等の例を示す。
【考案を実施するための形態】
【００１２】
まず、本考案に係る上衣に用いる織地について、綿の混率、英国式綿番手、セルロース架橋剤による化学架橋結合、織地の目付量及び織地の密度の観点から好ましい値の範囲を説明する。なお、これらの値は、上衣として白衣を想定したものである。
【００１３】
綿の混率は、５０〜１００質量％とするのがよい。これは、綿の混率が５０質量％未満の場合、風合いが硬くなり過ぎたり、吸水性が低下することがあり、好ましくないからである。なお、綿に混用するものとしては、ポリエステル等が考えられる。
【００１４】
英国式綿番手は、１０〜３０番手とするのがよい。これは、英国式綿番手が１０番手未満の糸を使用すると、上衣が重たくなるなど着心地が悪くなり得るからである。また、英国式綿番手が３０番手を超える糸を使用した場合は、上衣は軽くなるが、透けやすくなったり、織地が摩耗して繰り返し使用に不適合となり得る。
【００１５】
上衣に用いる織地のセルロース架橋剤による化学架橋結合は、２〜１０質量％とするのがよい。これは、セルロース架橋剤による化学架橋結合が２質量％未満とすると、パッカリングは生じ難くなるが、身生地のＷ＆Ｗ性が低下して、洗濯の都度アイロン掛けが必要になり得るからである。また、セルロース架橋剤による化学架橋結合が１０質量％を超えると、織地の強度や耐摩耗性の低下が大きくなり、繰り返し使用に耐え難くなる。
【００１６】
織地の目付量は、１１０〜３１０ｇ／ｍ２とするのがよい。これは、織地の目付量が１１０ｇ／ｍ２未満のときは、上衣が透けやすくなったり、織地が摩耗して繰り返し使用に不適合になるからである。また、織地の目付量が３１０ｇ／ｍ２を超えると、上衣が重たくなるなど着心地が悪くなり得る。
【００１７】
織地の経密度は３０〜１４０本／２．５４ｃｍとし、緯密度は３０〜９０本／２．５４ｃｍとするのがよい。これは、織地の経密度が３０本／２．５４ｃｍ未満であったり、緯密度が３０本／２．５４ｃｍ未満であったりすると、上衣が透けやすくなったり、使用中に白衣が破れやすくなるなどの問題が生じ得るからである。また、織地の経密度が１４０本／２．５４ｃｍを超えたり、緯密度が９０本／２．５４ｃｍを超えたりすると、上衣が重たくなったり、蒸れ易くなったり、引裂強力が低下するなどの問題が生じ得る。
【００１８】
以下、上記のような織地を用いた本考案に係る上衣について、接着芯地の形態等を添付図面を参照して説明する。
【００１９】
図１は、接着芯地を備えた上衣であり、（ａ）は前側から、（ｂ）は後側から見た図である。上衣１００の接着芯地を施した位置を破線で囲んで示している。具体的には、上衿１０、下衿２０、上前身頃のボタンホール部３０、下前身頃端部４０、バックシーム部５０、袖シーム部６０および肩縫製部７０である。なお、上前身頃のボタンホール部３０及び下前身頃端部４０の上端は、いずれも下衿２０の下端までとする。
【００２０】
ここで、上衿１０及び下衿２０については、それぞれ全面に接着芯地を備えた図にしているが、上衿１０及び下衿２０の外周の縫製部に沿って、接着芯地を設けることとしてもよい。また、図１に示した全ての箇所に接着芯地を設けなければならないということではなく、必要な箇所に接着芯地を設ければよい。例えば、肩縫製部７０については、接着芯地を設けない場合もある。
【００２１】
ここで接着芯地とは、仮接着芯又は永久接着芯のことであり、目的に応じて適切に選択すればよいが、基本的には永久接着芯の方が好ましく用いられる。また、接着芯地の材質としては、織地や不織布などが用いられるが、中でも織地からなる接着芯地を使用すると、パッカンリング防止の効果が顕著であり特に好ましい。
【００２２】
次に、本考案に係る上衣に用いる接着芯地について、厚みや幅の好ましい値の範囲を説明する。図２は、接着芯地部分の断面図であり、（ａ）は前身頃等の例、（ｂ）は袖シーム等の例を示す。接着芯地８５の幅をＬ，厚みをＴとし、接着芯地８５は表生地８０に接着されている。
【００２３】
上前身頃のボタンホール部３０や下前身頃端部４０、さらに上衿１０や下衿２０の端部では、図２（ａ）のような断面になり、接着芯地８５の幅Ｌは、端部（フロントライン）からの長さになる。
【００２４】
また、表生地８０，８１同士の縫製部となるバックシーム部５０、袖シーム部６０および肩縫製部７０については、図２（ｂ）のような断面になる。なお、図２（ａ）のような場合もある。
【００２５】
接着芯地の厚みＴは０．４〜０．８ｍｍとするのがよい。接着芯地の厚みが０．４ｍｍ未満であると、縫製部のパッカリングが防げない場合があり、０．８ｍｍを超えるとパッカリング防止は良好であるが、縫製部が窮屈になり着心地が低下したり、洗濯によって縫製部の白化や傷みが起こりやすくなるなどの問題が生じるからである。
【００２６】
縫製部に使用する接着芯地の幅Ｌは、１０ｍｍ以上とするのがよい。特に上衿１０及び下衿２０については、全域に接着芯地を施すことで、より一層パッカリング防止やしわ防止の効果を高めることができる。
【００２７】
上前身頃のボタンホール部３０、下前身頃端部４０、バックシーム部５０、袖シーム部６０、肩縫製部７０に使用する場合の幅Ｌは、１０〜５０ｍｍの範囲とするのがよい。接着芯地の幅Ｌを１０ｍｍ未満とすると、パッカリング防止効果が弱くなる場合があり、５０ｍｍを超えると、縫製部が窮屈になり着心地が低下する場合があるからである。なお、前述したとおり、上前身頃のボタンホール部３０や下前身頃端部４０の場合の接着芯地の幅Ｌは、フロントラインから１０〜５０ｍｍである。
【００２８】
［実施例］
経糸と緯糸が英国式綿番手３０番手の綿糸からなり、経密度が１３３本／２．５４ｃｍ、緯密度が７２本／２．５４ｃｍであり、グリコール変性ジメチロールジヒドロキシエチレン尿素が２質量％結合した織地を使用した上衣であって、上衿、下衿の全域に接着芯地（厚さ０．５ｍｍ）を備え、上衣前身頃のボタンホール部において、該前身頃フロントカットラインから３０ｍｍの幅で接着芯地（厚さ０．５ｍｍ）を備え、下前身頃端部において、該前身頃フロントカットラインから３０ｍｍの幅で接着芯地（厚さ０．５ｍｍ）を備え、後身頃のバックシーム部、肩縫製部、袖シーム部にそれぞれ３０ｍｍの範囲の幅で接着芯地（厚さ０．５ｍｍ）を備え、各縫製部を運針数１５／３０ｍｍ、ステッチ幅５ｍｍで本縫いした白衣１を作製した。
【００２９】
そして、該白衣１をＪＩＳ  Ｌ―１０９６  Ａ法に準じ洗濯を実施したところ、縫製部のパッカリングも無くアイロン掛けをしなくとも着用できるレベルであったことから、接着芯地の幅及び厚みは、好ましい範囲であったといえる。
【００３０】
さらに、接着芯地の幅を６．４ｍｍ（厚み０．５ｍｍ）としたこと以外は該白衣１と同様にした白衣２を作製し、洗濯したところ、縫製部のパッカリングが激しくアイロン掛けを要した。これにより、接着芯地の幅を１０ｍｍ以下にするのは、好ましくないことがわかった。
【符号の説明】
【００３１】
１０ 上衿
２０ 下衿
３０ 上前身頃のボタンホール部
４０ 下前身頃端部
５０ バックシーム部
６０ 袖シーム部
７０ 肩縫製部
８０,８１ 生地
８５ 接着芯地
１００ 上衣（白衣）
Ｔ 接着芯地の厚み
Ｌ 接着芯地の幅
【図１】
0003185927.tif 000003
【図２】
0003185927.tif 000004
【手続補正書】
【提出日】平成25年7月10日(2013.7.10)
【手続補正１】
【補正対象書類名】実用新案登録請求の範囲
【補正対象項目名】全文
【補正方法】変更
【補正の内容】
【実用新案登録請求の範囲】
【請求項１】
セルロース繊維を５０質量％以上含み、英式綿番手が１０〜３０番手であるセルロース系繊維を製織した織地からなる上衣であって、
前記織地の目付量が１１０〜３１０ｇ／ｍ２であり、経密度が３０〜１４０本／２．５４ｃｍであり、緯密度が３０〜９０本／２．５４ｃｍであり、
前記上衣の上衿、下衿の縫製部に、厚さ０．４〜０．８ｍｍの接着芯地を１０ｍｍ以上の幅で備えることを特徴とする上衣。
【請求項２】
前記上衿及び下衿の全域に接着芯地を備えることを特徴とする請求項１に記載の上衣。
【請求項３】
前記上衣の前身頃のボタンホール部に上前身頃フロントラインから１０〜５０ｍｍの範囲の幅で接着芯地を備え、下前身頃端部に下前身頃フロントラインから１０〜５０ｍｍの範囲の幅で接着芯地を備え、袖シーム部に１０〜５０ｍｍの範囲の幅で接着芯地を備えることを特徴とする請求項１又は２に記載の上衣。
【請求項４】
前記上衣の後身頃のバックシーム部に１０〜５０ｍｍの範囲の幅で接着芯地を備えることを特徴とする請求項１から３のいずれか１項に記載の上衣。
【請求項５】
前記上衣の肩縫製部に１０〜５０ｃｍの範囲の幅で接着芯地を備えることを特徴とする請求項１から４のいずれか１項に記載の上衣。
【請求項６】
前記接着芯地が、織地からなることを特徴とする請求項１から５のいずれか１項に記載の上衣。
【請求項７】
セルロース繊維が、セルロース架橋剤による化学架橋結合を２〜１０質量％含むことを特徴とする請求項１から５のいずれか１項に記載の上衣。